(57)【要約】  接着剤、封止材、塗料、複合材向けマトリックス樹脂等の分野において、より過酷な使用条件に適合して高強度かつ高耐熱性の硬化物を得ることができる、ベンゾオキサジン化合物含有硬化樹脂用組成物、及びその硬化物を提供する。該組成物は（Ａ）少なくとも２つのベンゾオキサジン環を有する多官能ベンゾオキサジン化合物と、（Ｂ）少なくとも１つのノルボルナン構造及び少なくとも２つのエポキシ基を有する多官能エポキシ化合物とを含有する。多官能ベンゾオキサジン化合物（Ａ）は、下記式（１）で示されるベンゾオキサジン環構造を少なくとも２つ有する第１のベンゾオキサジン化合物、又は下記式（２）で示される第２のベンゾオキサジン化合物である。【化１】2017188448.tif 000029【化２】2017188448.tif 000030【選択図】なし
2017188448.tif 000002
【特許請求の範囲】
【請求項１】
（Ａ）少なくとも２つのベンゾオキサジン環を有する多官能ベンゾオキサジン化合物と、（Ｂ）少なくとも１つのノルボルナン構造及び少なくとも２つのエポキシ基を有する多官能エポキシ化合物とを含有し、
前記多官能ベンゾオキサジン化合物（Ａ）は第１のベンゾオキサジン化合物又は第２のベンゾオキサジン化合物であり、
前記第１のベンゾオキサジン化合物は下記式（１）：
【化１】
2017188448.tif 000027
［式（１）中、Ｒは炭素数１〜１２の鎖状アルキル基、炭素数３〜８の環状アルキル基、又は炭素数６〜１４のアリール基を表し、前記アリール基は置換基としてハロゲン又は炭素数１〜１２の鎖状アルキル基を有していてもよい。］で示されるベンゾオキサジン環構造を少なくとも２つ有し、２つの前記ベンゾオキサジン環構造中のベンゼン環同士が連結されており、
前記第２のベンゾオキサジン化合物は下記式（２）：
【化２】
2017188448.tif 000028
［式（２）中、Ｌは芳香環を１〜５個含む２価の有機基又は炭素数２〜１０のアルキレン基である。］で示される、
硬化樹脂用組成物。
【請求項２】
更に（Ｃ）イミダゾール類、芳香族アミン類、及び多官能フェノール類より選択される少なくとも１種の硬化剤を含有し、
１００質量部の前記多官能ベンゾオキサジン化合物（Ａ）に対する前記硬化剤（Ｃ）の含有割合が０質量部超４０質量部以下である、
請求項１に記載の硬化樹脂用組成物。
【請求項３】
請求項１又は２に記載の硬化樹脂用組成物を硬化させた硬化物。
【発明の詳細な説明】
【技術分野】
【０００１】
本発明は、特定の多官能ベンゾオキサジン化合物と特定の多官能エポキシ化合物とを含有する硬化樹脂用組成物、及びその付加重合体である硬化物に関する。
【背景技術】
【０００２】
ベンゾオキサジン化合物とは、ベンゼン骨格とオキサジン骨格とを含むベンゾオキサジン環を有する化合物を指し、その硬化物（重合物）であるベンゾオキサジン樹脂は、耐熱性、機械的強度等の物性に優れ、多方面の分野において各種用途用の高性能材料として使用されている。【０００３】
特許文献１は、特定構造の新規なベンゾオキサジン化合物及びその製造方法を開示し、該ベンゾオキサジン化合物は高い熱伝導率を有すること、並びに該ベンゾオキサジン化合物により高い熱伝導率を有するベンゾオキサジン樹脂硬化物を製造することが可能であることを記載している。【０００４】
特許文献２は、特定のベンゾオキサジン環構造を主鎖中に有するポリベンゾオキサジン樹脂の反応性末端の一部又は全部を封止した熱硬化性樹脂を開示し、該熱硬化性樹脂は溶媒に溶解した際の保存安定性に優れることを記載している。
【先行技術文献】
【特許文献】
【０００５】
【特許文献１】特開２０１３−６０４０７号公報
【特許文献２】特開２０１２−３６３１８号公報
【発明の概要】
【発明が解決しようとする課題】
【０００６】
しかしながら、接着剤、封止材、塗料、複合材向けマトリックス樹脂等の分野においては、より過酷な使用条件に適合し得るように、強度を維持しつつ、さらなる高耐熱性、高耐変形性の硬化樹脂が求められている。しかし、従来のベンゾオキサジン樹脂硬化物では、これらの性能において満足のいくものが得られていない。【０００７】
そこで本発明の課題は、高耐熱性かつ高耐変形性の硬化物を得ることができる、ベンゾオキサジン化合物含有硬化樹脂用組成物、及び当該硬化物を提供することにある。
【課題を解決するための手段】
【０００８】
本発明者らは、上記課題を解決するために鋭意検討を行った結果、特定の多官能ベンゾオキサジン化合物と特定の多官能エポキシ化合物とを含有する、新規な硬化樹脂用組成物を開発し、その硬化物が強度、耐熱性に優れると共に、弾性率が高く耐変形性にも優れることを見出して本発明を完成するに至った。【０００９】
すなわち、本発明によれば、（Ａ）少なくとも２つのベンゾオキサジン環を有する多官能ベンゾオキサジン化合物と、（Ｂ）少なくとも１つのノルボルナン構造及び少なくとも２つのエポキシ基を有する多官能エポキシ化合物とを含有する硬化樹脂用組成物が提供される。多官能ベンゾオキサジン化合物（Ａ）は第１のベンゾオキサジン化合物又は第２のベンゾオキサジン化合物である。第１のベンゾオキサジン化合物は下記式（１）で示されるベンゾオキサジン環構造を少なくとも２つ有し、２つのベンゾオキサジン環構造中のベンゼン環同士が連結されている。第２のベンゾオキサジン化合物は下記式（２）で示される。【００１０】
【化１】
2017188448.tif 000003
【００１１】
式（１）中、Ｒは炭素数１〜１２の鎖状アルキル基、炭素数３〜８の環状アルキル基、又は炭素数６〜１４のアリール基を表し、当該アリール基は置換基としてハロゲン又は炭素数１〜１２の鎖状アルキル基を有していてもよい。【００１２】
【化２】
2017188448.tif 000004
【００１３】
式（２）中、Ｌは芳香環を１〜５個含む２価の有機基又は炭素数２〜１０のアルキレン基である。【００１４】
また、別の観点の本発明によれば、多官能ベンゾオキサジン化合物（Ａ）と多官能エポキシ化合物（Ｂ）とを含有する硬化樹脂用組成物を硬化させた硬化物が提供される。
【発明の効果】
【００１５】
本発明の硬化樹脂用組成物は、多官能ベンゾオキサジン化合物（Ａ）と多官能エポキシ化合物（Ｂ）とを含有する新規な組成物であり、該組成物の硬化物は耐熱性が良好で、熱分解し難く、ガラス転移温度が高いという特徴を有している。また、硬化物の機械的強度も優れている。従って、本発明の硬化樹脂用組成物は、高耐熱性、高耐衝撃性を必要とされる場面向けの接着剤、封止材、塗料、複合材向けマトリックス樹脂等の用途に使用可能である。また、本発明の硬化物は、高温下及び／又は高衝撃付加時において、優れた堅牢性を発揮する。
【図面の簡単な説明】
【００１６】
【図１】実施例６のＤＳＣ測定結果、及び該測定により求めたガラス転移温度（Ｔｇ）を示すグラフ図である。
【発明を実施するための形態】
【００１７】
本発明の硬化樹脂用組成物は、（Ａ）少なくとも２つのベンゾオキサジン環を有する多官能ベンゾオキサジン化合物と、（Ｂ）少なくとも１つのノルボルナン構造及び少なくとも２つのエポキシ基を有する多官能エポキシ化合物とを含有する。以下、硬化樹脂用組成物を単に組成物と称し、これら多官能ベンゾオキサジン化合物及び多官能エポキシ化合物をそれぞれ成分（Ａ）及び成分（Ｂ）と称する。なお、本発明において、成分（Ａ）及び（Ｂ）はそれぞれ単量体として用いられる化合物であってよく、該化合物の分子の一部又は全部が重合してオリゴマーを形成していてもよい。すなわち、本発明の組成物において、成分（Ａ）及び（Ｂ）はそれぞれ硬化樹脂を形成する前のプレポリマーの状態であってもよい。
【００１８】
上記成分（Ａ）は第１のベンゾオキサジン化合物又は第２のベンゾオキサジン化合物である。本発明の組成物は成分（Ａ）として複数種の第１のベンゾオキサジン化合物を含有していてもよく、複数種の第２のベンゾオキサジン化合物を含有していてもよく、第１のベンゾオキサジン化合物と第２のベンゾオキサジン化合物とを含有していてもよい。また、第１及び第２のベンゾオキサジン化合物以外のベンゾオキサジン化合物を含有していてもよい。
【００１９】
上記第１のベンゾオキサジン化合物は、下記式（１）で示されるベンゾオキサジン環構造を少なくとも２つ有する化合物である。
【００２０】
【化３】
2017188448.tif 000005
【００２１】
式（１）中、Ｒは炭素数１〜１２の鎖状アルキル基、炭素数３〜８の環状アルキル基、又は炭素数６〜１４のアリール基を表し、該アリール基は置換基としてハロゲン又は炭素数１〜１２の鎖状アルキル基を有していてもよい。第１のベンゾオキサジン化合物では、式（１）で示される２つのベンゾオキサジン環構造中のベンゼン環同士が連結されている。これらベンゼン環は連結基を介して連結されていてもよく、連結基を介さずに直接連結されていてもよい。また、式（１）で示されるベンゾオキサジン環構造はベンゼン環上に置換基を有していてもよい。
【００２２】
第１のベンゾオキサジン化合物は式（１）で示されるベンゾオキサジン環構造を複数有するが、これら複数のベンゾオキサジン環構造中の複数のＲは同じであっても異なっていてもよい。また、第１のベンゾオキサジン化合物は式（１）で示されるベンゾオキサジン環構造以外のベンゾオキサジン環構造を含んでいてもよい。
【００２３】
第１のベンゾオキサジン化合物は、好ましくは下記式（１ａ）で示される化合物である。
【００２４】
【化４】
2017188448.tif 000006
【００２５】
式（１ａ）中、Ｒは炭素数１〜１２の鎖状アルキル基、炭素数３〜８の環状アルキル基、又は炭素数６〜１４のアリール基を表し、該アリール基は置換基としてハロゲン又は炭素数１〜１２の鎖状アルキル基を有していてもよい。式（１ａ）中の複数のＲは同一であっても異なっていてもよい。Ｘは水素又は炭素数１〜６の炭化水素基である。式（１ａ）中の複数のＸは同一であっても異なっていてもよい。Ｙは炭素数１〜６のアルキレン基、酸素、硫黄、ＳＯ２基、又はカルボニル基である。ｍは０又は１であり、ｎは１〜１０の整数である。ｍが０であることは、ベンゼン環同士が連結基を介さずに直接連結されていることを意味する。
【００２６】
上記式（１）及び（１ａ）中のＲが炭素数１〜１２の鎖状アルキル基である場合、その具体例としてはメチル基、エチル基、プロピル基、イソプロピル基、ｎ−ブチル基、イソブチル基、ｔ−ブチル基等が挙げられる。Ｒが炭素数３〜８の環状アルキル基である場合、その具体例としてはシクロペンチル基、シクロヘキシル基等が挙げられる。Ｒが炭素数６〜１４のアリール基である場合、その具体例としてはフェニル基、１−ナフチル基、２−ナフチル基、フェナントリル基、ビフェニル基等が挙げられる。Ｒが置換基としてハロゲン又は炭素数１〜１２の鎖状アルキル基を有する炭素数６〜１４のアリール基である場合、その具体例としてはｏ−トリル基、ｍ−トリル基、ｐ−トリル基、キシリル基、ｏ−エチルフェニル基、ｍ−エチルフェニル基、ｐ−エチルフェニル基、ｏ−ｔ−ブチルフェニル基、ｍ−ｔ−ブチルフェニル基、ｐ−ｔ−ブチルフェニル基、ｏ−クロロフェニル基、ｏ−ブロモフェニル基等が挙げられる。取り扱い性が良好な点において、Ｒはメチル基、エチル基、プロピル基、フェニル基、及びｏ−メチルフェニル基から選択されることが好ましい。
【００２７】
第１のベンゾオキサジン化合物の具体例としては、下記式（１Ｘ）に示す化合物、及び該化合物が重合したオリゴマーが挙げられる。
【００２８】
【化５】
2017188448.tif 000007
【００２９】
上記第２のベンゾオキサジン化合物は下記式（２）で示される化合物である。
【００３０】
【化６】
2017188448.tif 000008
【００３１】
式（２）中、Ｌは芳香環を１〜５個含む２価の有機基又は炭素数２〜１０のアルキレン基である。本発明の組成物は、式（２）で示されるがＬが異なる複数種の第２のベンゾオキサジン化合物を含有していてもよい。
【００３２】
式（２）中のＬが芳香環を１〜５個含む２価の有機基である場合、単環構造、多環構造、縮合環構造等を有していてよい。また、該有機基は酸素及び／又は硫黄を含んでいてもよい。該有機基の具体例としては下記式（３）に示す基が挙げられる。
【００３３】
【化７】
2017188448.tif 000009
【００３４】
第２のベンゾオキサジン化合物の具体例としては、下記式（２Ｘ）に示す化合物、及び該化合物が重合したオリゴマーが挙げられる。
【００３５】
【化８】
2017188448.tif 000010
【００３６】
成分（Ａ）の調製方法は特に限定されない。また、成分（Ａ）として市販品を使用することもできる。市販品の例としては、四国化成株式会社製のビスフェノールＦ−アニリン型（Ｆ−ａ型）ベンゾオキサジン化合物及びフェノール−ジアミノジフェニルメタン型（Ｐ−ｄ型）ベンゾオキサジン化合物等が挙げられる。
【００３７】
上記成分（Ｂ）は少なくとも１つのノルボルナン構造及び少なくとも２つのエポキシ基を有する多官能エポキシ化合物である。本発明の組成物は成分（Ｂ）として複数種の多官能エポキシ化合物を含有していてもよい。成分（Ｂ）は脂環式エポキシ化合物であるのが好ましく、下記式（４）に示す、エポキシ基を有する５員環構造、６員環構造、又はノルボルナン環構造を有する化合物であることがより好ましい。
【００３８】
【化９】
2017188448.tif 000011
【００３９】
成分（Ｂ）の具体例としては、下記式（５）に示す化合物が挙げられる。
【００４０】
【化１０】
2017188448.tif 000012
【００４１】
以下、成分（Ｂ）の製造例を説明する。例えば、下記式（６）に示すように、化合物（ａ）をメタクロロ過安息香酸と反応させることによって、化合物（５−１）を製造できる。化合物（ａ）はブタジエンとジシクロペンタジエンとのディールスアルダー反応により合成できる。
【００４２】
【化１１】
2017188448.tif 000013
【００４３】
下記式（７）に示すように、化合物（ｂ）（トリシクロペンタジエン）をメタクロロ過安息香酸と反応させることによって、化合物（５−２）を製造できる。化合物（ｂ）はシクロペンタジエンとジシクロペンタジエンとのディールスアルダー反応により合成できる。
【００４４】
【化１２】
2017188448.tif 000014
【００４５】
下記式（８）に示すように、化合物（ｃ）をメタクロロ過安息香酸と反応させることによって、化合物（５−３）を製造できる。化合物（ｃ）はブタジエンとシクロペンタジエンとのディールスアルダー反応により合成できる。
【００４６】
【化１３】
2017188448.tif 000015
【００４７】
ジシクロペンタジエンとペルオキシ一硫酸カリウム（オキソン）とを反応させることによって、下記化合物（５−４）を製造できる。化合物（５−４）はジシクロペンタジエンジエポキシドであり、SHANDONG QIHUAN BIOCHEMICAL CO., LTD.等から市販されており、このような市販品も本発明で使用できる。
【００４８】
【化１４】
2017188448.tif 000016
【００４９】
１００質量部の成分（Ａ）に対する成分（Ｂ）の含有割合は、５質量部以上１００質量部以下であるのが好ましく、１０質量部以上５０質量部以下であることがより好ましい。含有割合を当該範囲内に調整すると良好な耐熱性が得られる。なお、本発明の組成物が成分（Ａ）として複数種の多官能ベンゾオキサジン化合物を含有する場合、これら化合物の合計を１００質量部とみなす。本発明の組成物が成分（Ｂ）として複数種の多官能エポキシ化合物を含有する場合、上記「成分（Ｂ）の含有割合」はこれら化合物の合計の割合を意味する。
【００５０】
本発明の組成物は、更に（Ｃ）少なくとも１種の硬化剤を任意成分として含有していてもよい。以下、この硬化剤を成分（Ｃ）と称する。
【００５１】
成分（Ｃ）の例としては、芳香族アミン類（ジエチルトルエンジアミン、メタフェニレンジアミン、ジアミノジフェニルメタン、ジアミノジフェニルスルホン、メタキシレンジアミン、これらの誘導体等）、脂肪族アミン（トリエチレンテトラミン、イソホロンジアミン等）、イミダゾール類（イミダゾール、イミダゾール誘導体等）、ジシアンジアミド、テトラメチルグアニジン、カルボン酸無水物（メチルヘキサヒドロフタル酸無水物等）、カルボン酸ヒドラジド（アジピン酸ヒドラジド等）、カルボン酸アミド、単官能フェノール、多官能フェノール類（ビスフェノールＡ、ビスフェノールスルフィド、ポリフェノール化合物等）、ポリメルカプタン、カルボン酸塩、ルイス酸錯体（三フッ化ホウ素エチルアミン錯体等）等が挙げられる。これらは単独で使用してもよく、２種類以上の混合物として使用してもよい。本発明の組成物は、成分（Ｃ）としてイミダゾール類、芳香族アミン類、及び多官能フェノール類より選択される少なくとも１種の硬化剤を含有することが好ましい。
【００５２】
１００質量部の成分（Ａ）に対する成分（Ｃ）の含有割合は、好ましくは０質量部超４０質量部以下であり、より好ましくは０質量部超３０質量部以下である。本発明の組成物は、成分（Ｃ）を配合しなくても熱によって硬化させることができるが、成分（Ｃ）をこの範囲の割合で含有すると、より効率的に硬化反応を進行させることができる。なお、本発明の組成物が成分（Ｃ）として複数種の硬化剤を含有する場合、上記「成分（Ｃ）の含有割合」はこれら複数の硬化剤の合計の割合を意味する。
【００５３】
本発明の組成物は、本発明の効果を損なわない範囲で、成分（Ａ）以外のベンゾオキサジン化合物及び／又は成分（Ｂ）以外のエポキシ化合物を含有していてもよい。組成物の粘度を低下させたい場合、ベンゾオキサジン環が１つである単官能ベンゾオキサジン化合物を組成物に添加してもよい。
【００５４】
また、本発明の組成物は、その物性を損なわない範囲で、ナノカーボン、難燃剤、離型剤等を含有してもよい。
【００５５】
ナノカーボンとしては、例えば、カーボンナノチューブ、フラーレン、これらの誘導体等が挙げられる。
【００５６】
難燃剤としては、例えば、赤燐、トリフェニルホスフェート、トリクレジルホスフェート、トリキシレニルホスフェート、クレジルジフェニルホスフェート、キシレニルジフェニルホスフェート、レゾルシノールビスフェニルホスフェート、ビスフェノールＡビスジフェニルホスフェート等のリン酸エステルや、ホウ酸エステル等が挙げられる。
【００５７】
離型剤としては、例えば、シリコンオイル、ステアリン酸エステル、カルナウバワックス等が挙げられる。
【００５８】
本発明の組成物を硬化させた硬化物としてフィルム状成形物を調製する場合は、溶剤を配合して該組成物の粘度を薄膜形成に好適な範囲に調整してもよい。溶剤としては各成分を溶解できれば特に限定されず、例えば、炭化水素類、エーテル類、エステル類、含ハロゲン溶剤類等が挙げられる。組成物が溶剤を含有する場合は、溶液状の組成物を基材等に塗布し、溶剤を揮発させ、熱硬化を行うことによって、硬化物を得ることができる。
【００５９】
本発明の組成物において、溶剤以外の全成分の合計質量に対する成分（Ａ）の質量比は、成型性、硬化性、及び作業性等の観点から、１０質量％以上９５質量％以下が好ましく、２０質量％以上９２質量％以下がより好ましく、３０質量％以上９０質量％以下が更に好ましい。通常、該組成物を硬化させて硬化物を得る際には溶剤は除去されるため、組成物中の溶剤の質量比は硬化物の特性に大きな影響は与えない。
【００６０】
本発明の組成物は、成分（Ａ）及び（Ｂ）、更に、所望により成分（Ｃ）、その他の添加剤、及び溶剤を適宜追加して混練又は混合装置によって混合することにより、製造することができる。
【００６１】
混練又は混合の方法は特に限定されず、例えば、ニーダー、プラネタリーミキサー、２軸押出機等を用いる方法が挙げられる。また、成分（Ａ）及び（Ｂ）が室温で高粘度の液状である場合等には、必要に応じて加熱して混練してもよく、加圧又は減圧条件下で混練してもよい。保存安定性の観点から、混練後は速やかに冷蔵・冷凍庫で保管することが好ましい。
【００６２】
本発明の組成物の粘度は、ＦＲＰ用プリプレグを製造する場合、５０℃において好ましくは１０〜３０００Ｐａ・ｓであり、より好ましくは１０〜２５００Ｐａ・ｓ、最も好ましくは１００〜２０００Ｐａ・ｓである。封止材や塗布用途に使用する場合、封止、塗布等の作業に支障がない限り、組成物の粘度は特に限定されない。
【００６３】
本発明の組成物は、公知のベンゾオキサジン化合物又はエポキシ化合物と同様の条件下で成分（Ａ）及び（Ｂ）の開環重合を行うことで、硬化させることができる。例えば、本発明の組成物を１８０℃〜３００℃で３０分間〜１０時間加熱することで、本発明の硬化物を得ることができる。
【００６４】
本発明の組成物は、強度を維持しつつ、高耐熱性、高耐変形性の硬化物を形成し得る。本発明の組成物がこのような優れた硬化物を形成する理由としては、次のようなことが考えられる。ベンゾオキサジン化合物の単独重合では、重合によりフェノール性の水酸基が生成する。このフェノール性の水酸基は、高温、例えば２００℃以上にて、ケトエノール互変異性化を経由し高分子鎖が切断されるため、耐熱性が低く、ガラス転移温度も低くなると考えられている。本発明の成分（Ｂ）は単独重合し難く、上記ベンゾオキサジン由来のフェノール性水酸基と反応することにより、高分子鎖の切断を防止すると考えられる。更に、多官能であることにより架橋密度が向上し、また、ノルボルナン構造が剛直であるため、得られる硬化物も良好な剛直性を有すると共に高い弾性率を示すことになると考えられる。以上、複数の要因が組み合わされることにより、本発明の組成物は、強度を維持しつつ、高耐熱性、高耐変形性の硬化物を形成し得るものと推定される。
【００６５】
封止材用途における耐熱性の観点から、硬化物のガラス転移温度は２００℃以上であることが好ましい。本発明の好ましい態様による硬化物は２２０℃以上のガラス転移温度を示し、特に好ましい態様による硬化物は２４０℃以上のガラス転移温度を示し得る。
【実施例】
【００６６】
以下に実施例及び比較例を挙げて本発明を具体的に説明するが、本発明はこれらの実施例に限定されるものではない。【００６７】
＜成分（Ａ）；多官能ベンゾオキサジン化合物（表１及び２中、ベンゾオキサジンと略記）＞
（Ａ１）；下記式（１−１）のビスフェノールＦ―アニリン型（Ｆ−ａ型）ベンゾオキサジン化合物（四国化成株式会社製）【００６８】
【化１５】
2017188448.tif 000017
【００６９】
（Ａ２）；下記式（２−１）のフェノール−ジアミノジフェニルメタン型（Ｐ−ｄ型）ベンゾオキサジン化合物（四国化成株式会社製）【００７０】
【化１６】
2017188448.tif 000018
【００７１】
＜成分（Ｂ）又は（Ｂ’）；多官能エポキシ化合物（表１及び２中、エポキシと略記）＞
（Ｂ１）；化合物（５−１）
上記式（６）に示す化合物（ａ）を、『土田詔一ら、「ブタジエンとシクロペンタジエンとのＤｉｅｌｓ−Ａｌｄｅｒ反応−三量体の決定−」、石油学会誌、１９７２年、第１５巻、３号、ｐ１８９−１９２』に記載の方法に準拠して合成した。反応容器に１５．９Ｌのクロロホルムと１．６ｋｇの化合物（ａ）を投入し、０℃で撹拌しながら４．５ｋｇのメタクロロ過安息香酸を滴下した。得られた混合物を室温まで昇温し、上記式（６）の反応を１２時間行った。ろ過により副生したメタクロロ安息香酸を除去し、ろ液を１Ｎ水酸化ナトリウム水溶液で３回洗浄し、更に飽和食塩水で洗浄した。有機層を硫酸マグネシウムで乾燥し、ろ過により硫酸マグネシウムを除去し、ろ液を濃縮して粗体を得た。粗体に２ｋｇのトルエンを加え室温で溶解した。これに６ｋｇのヘプタンを滴下して晶析し、５℃で１時間熟成した。晶析物をろ取してヘキサンにより洗浄し、３５℃で２４時間減圧乾燥して、１．４ｋｇの下記化合物（５−１）を白色固体として得た。【００７２】
【化１７】
2017188448.tif 000019
【００７３】
（Ｂ２）；化合物（５−２）（トリシクロペンタジエンジエポキシド）
上記式（７）に示す化合物（ｂ）を、化合物（ａ）と同様に上記文献に記載の方法に準拠して合成した。反応容器に５９．２ｋｇのクロロホルムと４．０ｋｇの化合物（ｂ）を投入し、−１０℃で撹拌しながら１０．６ｋｇのメタクロロ過安息香酸を滴下した。得られた混合物を室温まで昇温し、上記式（７）の反応を１２時間行った。ろ過により副生したメタクロロ安息香酸を除去し、ろ液を４２．０ｋｇの５％亜硫酸ナトリウム水溶液で洗浄した。有機層を４１．６ｋｇの１Ｎ水酸化ナトリウム水溶液で４回洗浄し、更に４８．０ｋｇの飽和食塩水で洗浄した。有機層を硫酸マグネシウムで乾燥し、ろ過により硫酸マグネシウムを除去し、ろ液を濃縮して５．１ｋｇの粗体を得た。粗体に３．５ｋｇのトルエンを加え室温で溶解した。これに１３．７ｋｇのヘプタンを滴下して晶析し、５℃で１時間熟成した。晶析物をろ取してヘプタンにより洗浄し、３５℃で１２時間減圧乾燥して、２．８ｋｇの下記化合物（５−２）を白色固体として得た。【００７４】
【化１８】
2017188448.tif 000020
【００７５】
（Ｂ３）；化合物（５−３）（ビノルボルナンジエポキシド）
上記式（８）に示す化合物（ｃ）を、化合物（ａ）と同様に上記文献に記載の方法に準拠して合成した。反応容器に６００ｇのクロロホルムと４０．０ｇの化合物（ｃ）を投入し、−１０℃で撹拌しながら１００ｇのメタクロロ過安息香酸を滴下した。得られた混合物を室温まで昇温し、上記式（８）の反応を１２時間行った。ろ過により副生したメタクロロ安息香酸を除去し、ろ液を４００ｇの５％亜硫酸ナトリウム水溶液で洗浄した。有機層を４００ｇの１Ｎ水酸化ナトリウム水溶液で４回洗浄し、更に４００ｇの飽和食塩水で洗浄した。有機層を硫酸マグネシウムで乾燥し、ろ過により硫酸マグネシウムを除去し、ろ液を濃縮して４６．２ｇの粗体を得た。粗体に３０ｇのトルエンを加え室温で溶解した。これに１３０ｇのヘプタンを滴下して晶析し、５℃で１時間熟成した。晶析物をろ取してヘプタンにより洗浄し、３５℃で１２時間減圧乾燥して、３０．２ｇの下記化合物（５−３）を白色固体として得た。【００７６】
【化１９】
2017188448.tif 000021
【００７７】
（Ｂ４）；化合物（５−４）（ジシクロペンタジエンジエポキシド）
反応容器に１０ｋｇのジシクロペンタジエン、６８ｋｇの重曹、１００Ｌのアセトン、及び１３０Ｌのイオン交換水を仕込み、１０℃以下に冷却した。反応液の温度を３０℃以下に維持するよう冷却を制御して、８４ｋｇのオキソンを徐々に添加し、撹拌しながら１０時間反応を行った。１００Ｌの酢酸エチルを用いた抽出を２回行い、得られた有機層を分取して合わせた。続いて、当該有機層を１００Ｌの混合水溶液（２０重量％の食塩と２０重量％のチオ硫酸ナトリウムとを含有）にて洗浄し、更に１００Ｌのイオン交換水で２回洗浄した。洗浄後の有機層を硫酸マグネシウムにて乾燥し、ろ過により硫酸マグネシウムを除去し、ろ液から有機溶媒を留去して、１１ｋｇの下記化合物（５−４）を白色固体として得た。【００７８】
【化２０】
2017188448.tif 000022
【００７９】
比較例用のエポキシ化合物として、ノルボルナン構造を有さない成分（Ｂ’）を使用した。
（Ｂ’）；下記式（９）のセロキサイド（登録商標）２０２１Ｐ（ダイセル化学工業株式会社製）【００８０】
【化２１】
2017188448.tif 000023
【００８１】
＜成分（Ｃ）；硬化剤＞
（Ｃ１）；下記式（１０）のビス（４−ヒドロキシフェニル）スルフィド（ＴＤＰ；東京化成株式会社製）【００８２】
【化２２】
2017188448.tif 000024
【００８３】
（Ｃ２）；サンエイドＳＩ−１５０（カチオン重合開始剤、三新化学工業株式会社製）【００８４】
＜硬化物の性能評価＞
硬化樹脂用組成物を厚み３ｍｍの型に注入し、加熱して硬化させた。得られた硬化物について以下の性能を測定した。硬化物調製条件については後述する。【００８５】
（ガラス転移温度Ｔｇ）
ガラス転移温度Ｔｇは、Ｘ−ＤＳＣ−７０００（日立ハイテクサイエンス社製）を使用し、Ｎ２流量２０ｍＬ／分、昇温速度２０℃／分の条件での示差走査熱量測定ＤＳＣにより求めた。【００８６】
（曲げ試験１）
ＪＩＳ  Ｋ  ７１７１に準拠し、硬化物の７０ｍｍ×２５ｍｍ×３ｍｍの短冊状試験片を作製し、以下の条件で３点曲げ試験を行い、曲げ強度、曲げ弾性率、及び曲げひずみを測定した。
試験装置；５５８２万能材料試験機（インストロン社製）
試験速度；１．５ｍｍ／分
支点間距離；４８ｍｍ
試験片の前処理；なし
試験温度；２３℃【００８７】
（曲げ試験２）
試験温度を１２０℃とした以外は曲げ試験１と同様にして測定した。【００８８】
（曲げ試験３）
硬化物の試験片を９０℃熱水中に７２時間浸漬する前処理を行った後、曲げ試験１と同様にして測定した。【００８９】
（実施例１）
上記成分（Ａ１）、（Ｂ１）、及び（Ｃ１）を表１に示す質量比でプラネタリーミキサーに投入し、５０℃、真空下で１時間混練して、組成物１を調製した。なお、本実施例において「真空下」とは、真空ポンプにより減圧し、減圧度を−０．８ＭＰａ（ゲージ圧）以下とした雰囲気であることを意味する。【００９０】
５０ｇの組成物１を１００℃に加温し、１００℃に熱した厚み３ｍｍの金属型に入れ、ミニジェットオーブン（ＭＯ−９２１型、富山産業株式会社製）内で硬化させ、硬化物１を得た。硬化は、昇温速度２℃／分で１２０℃から２４０℃まで昇温し、２４０℃で８時間保持する条件で行った。得られた硬化物１について上記性能を評価した。硬化条件及び性能評価結果を表１に示す。【００９１】
（実施例２〜１０、比較例１〜５）
各成分の種類及び質量比、並びに硬化条件を表１及び２に示した通りとした以外は実施例１と同様に、実施例２〜１０及び比較例１〜５の組成物及び硬化物をそれぞれ調製し、性能を評価した。結果を表１及び２に示す。また、実施例６のＤＳＣ測定結果、及びＤＳＣ測定により求めたＴｇを図１に示す。【００９２】
実施例２では実施例１と同じ組成物１を使用し、硬化条件を変更した。その他の実施例及び比較例では、各硬化物がより高い性能を示すように硬化条件を選択した。また、比較例３及び４では成分（Ｂ）を使用せず、比較例５では成分（Ａ）を使用しなかった。【００９３】
【表１】
2017188448.tif 000025
【００９４】
【表２】
2017188448.tif 000026
【００９５】
実施例の硬化物は、比較例の硬化物と比較してガラス転移温度（Ｔｇ）が顕著に高く、耐熱性に優れていることが分かる。なお、実施例１及び２では異なる条件下で組成物１を硬化させたが、得られた硬化物はほぼ同等の性能を示し、この範囲では硬化条件の影響を受けないことが分かった。また、実施例１、２、５、及び６の硬化物は、比較例１の硬化物と比較して、曲げ試験による強度が同等で、かつ弾性率及びひずみが優れており、強度を維持しつつ、高耐熱性、高耐変形性を良好に達成していることが分かる。
【産業上の利用可能性】
【００９６】
本発明の組成物は、密着性・硬化時の低収縮性・高耐熱性等の物性が要求される分野で使用可能である。例えば、複合材料向けのマトリックス樹脂、電子分野における封止材、積層板等、塗料、接着剤等に用いることができる。
【図１】
2017188448.tif 000031
【手続補正書】
【提出日】平成30年10月26日(2018.10.26)
【手続補正１】
【補正対象書類名】明細書
【補正対象項目名】００１２
【補正方法】変更
【補正の内容】
【００１２】
【化２】
2017188448.tif 000032
【手続補正２】
【補正対象書類名】明細書
【補正対象項目名】００３０
【補正方法】変更
【補正の内容】
【００３０】
【化６】
2017188448.tif 000033
【手続補正３】
【補正対象書類名】特許請求の範囲
【補正対象項目名】全文
【補正方法】変更
【補正の内容】
【特許請求の範囲】
【請求項１】
（Ａ）少なくとも２つのベンゾオキサジン環を有する多官能ベンゾオキサジン化合物と、（Ｂ）少なくとも１つのノルボルナン構造及び少なくとも２つのエポキシ基を有する多官能エポキシ化合物とを含有し、
前記多官能ベンゾオキサジン化合物（Ａ）は第１のベンゾオキサジン化合物又は第２のベンゾオキサジン化合物であり、
前記第１のベンゾオキサジン化合物は下記式（１）：
【化１】
2017188448.tif 000034
［式（１）中、Ｒは炭素数１〜１２の鎖状アルキル基、炭素数３〜８の環状アルキル基、又は炭素数６〜１４のアリール基を表し、前記アリール基は置換基としてハロゲン又は炭素数１〜１２の鎖状アルキル基を有していてもよい。］で示されるベンゾオキサジン環構造を少なくとも２つ有し、２つの前記ベンゾオキサジン環構造中のベンゼン環同士が連結されており、
前記第２のベンゾオキサジン化合物は下記式（２）：
【化２】
2017188448.tif 000035
［式（２）中、Ｌは芳香環を１〜５個含む２価の有機基又は炭素数２〜１０のアルキレン基である。］で示される、
硬化樹脂用組成物。
【請求項２】
更に（Ｃ）イミダゾール類、芳香族アミン類、及び多官能フェノール類より選択される少なくとも１種の硬化剤を含有し、
１００質量部の前記多官能ベンゾオキサジン化合物（Ａ）に対する前記硬化剤（Ｃ）の含有割合が０質量部超４０質量部以下である、
請求項１に記載の硬化樹脂用組成物。
【請求項３】
請求項１又は２に記載の硬化樹脂用組成物を硬化させた硬化物。
【国際調査報告】
2017188448.tif 000036
2017188448.tif 000037
2017188448.tif 000038
2017188448.tif 000039